(57)【特許請求の範囲】
【請求項１】
捲縮を付与したのち乾燥するアセテートトウの製造方法において、
捲縮付与前のフィラメントトウに水分を付与すること、
乾燥後のフィラメントトウに近赤外線を照射して、その吸光度からフィラメントトウの近赤外線減衰率を測定すること、
測定された前記近赤外線減衰率からフィラメントトウの密度量を演算すること、
演算されたフィラメントトウの密度量と引っ張り破断強度試験による構成フィラメントの強力値との相関に基づいて予め作成された相関回帰式により強力値を演算すること、及び、
演算された強力値と予め設定されている目標の強力値との差に応じて、前記水分の付与量を制御すること、を備えてなり、
当該制御を行うことにより強力値を一定に維持して捲縮レベルを一定に維持すること、を含んでなるアセテートトウの製造方法。
【請求項２】
アセテートトウの強力値が規格の範囲から外れたとき、さらにクリンプ装置の空気供給圧を制御することを、含んでなる請求項１に記載されたアセテートトウの製造方法。
【請求項３】
アセテートトウへの水分付与から３〜５分後に当該アセテートトウの近赤外線減衰率を測定することを含んでなる請求項１に記載されたアセテートトウの製造方法。
【請求項４】
請求項１〜３のいずれかに記載されたアセテートトウの製造方法に適用されるアセテートトウの製造装置であって、
連続して走行するアセテートトウの下流側に配された捲縮付与装置と、当該捲縮付与装置のアセテートトウの下流側に配された乾燥機と、制御部とを備え、
前記捲縮付与装置のフィラメント上流側に水分付与手段が配され、乾燥機のフィラメントトウの下流側に近赤外線減衰率演算部を有するアセテートトウの密度量測定手段が配されてなり、
前記制御部は、
前記減衰率から捲縮付与装置及び乾燥機を経た連続走行するアセテートトウの密度量を演算する密度量演算手段と、
当該密度量演算手段による演算結果に基づき前記繊維の強力値を演算する強力値演算手段と、
強力値に応じて水分付与量が変更される手段と、
を備えてなる、アセテートトウの製造装置。
【請求項５】
前記アセテートトウの密度量測定手段が、近赤外線分光光度計を含む近赤外線照射手段を含んでなり、前記近赤外線分光光度計は、近赤外線光源、光源照射部、特定波長を透過するフィルターを有する分光部、測光部、信号処理部、及び前記近赤外線減衰率演算部を含むデータ処理部を有してなる、請求項４に記載されたアセテートトウの製造装置。
【請求項６】
前記強力値演算手段による演算結果を表示する表示手段をさらに備え、
前記特定波長が、１７７０ｎｍの参照波長、２２２０ｎｍの測定波長、及び２３００ｎｍで正規化された波長であり、
前記強力値演算手段は、アセテートトウの密度量と繊維の強力値との相関から予め作成した相関回帰式に基づき、前記密度量演算手段により演算された密度量から前記強力値を演算し、その演算結果を上記表示手段に出力する出力部を有してなる、請求項４に記載されたアセテートトウの製造装置。
【請求項７】
前記制御部は、前記強力値の前記演算結果に基づき、空気圧を利用する前記捲縮付与装置の空気供給圧を制御する空気圧制御手段を有してなる請求項４〜６のいずれかに記載されたアセテートトウの製造装置。
【発明の詳細な説明】
【技術分野】
【０００１】
本発明は、アセテートトウの製造方法とその製造装置に関し、具体的にはアセテートトウの製造時における捲縮レベルをより安定化させることができるアセテートトウの製造方法とその製造装置とに関するものである。
【背景技術】
【０００２】
一般に、タバコフィルターに使用されるアセテートトウ製品は、品質の上でフィルター通気抵抗値が最も重要なファクターとなる。通気抵抗値はアセテートトウの捲縮レベルによって左右されるが、製品に付与する捲縮レベルは様々な要因で変動することから、定期的に抜き取り試験を行い、捲縮レベルが規格範囲内にあるかを確認し、規格範囲を超えた場合、捲縮付与装置のクリンプ圧力を調整することにより規格範囲に捲縮を合わせる手法が取られている。しかし、クリンプ圧力の調整操作に対する調整量の判断はオペレータの勘に頼らざるを得ず、その判断を誤れば労力とロスの増加に繋がる。
【０００３】
従来も、例えば特表２００８−５０４４５３号公報（特許文献１）には捲縮付与前に２５〜２００ｃｃ／分の範囲で水による可塑効果について記載しているが、ある程度の水分を含有しなければアセテートトウの捲縮レベルが安定して付与できないことは当該技術分野では周知の事実である。通常、１５〜５０％対アセテートトウ質量の範囲で水分をアセテートトウに付与して捲縮が可能な状態にし、その後に捲縮付与装置上でクリンプ圧力を目標捲縮レベルになるまで調整する方式が採られる。この際、アセテートトウの含有水分率の適正値は明確ではなく、捲縮付与が可能なレベルを満たせればよいことから、特許文献１でも極めて広い範囲を記載している。これまでの技術は、ある程度水分を持たせることと、捲縮付与装置のクリンプ圧力の調整を行うこととによって、捲縮レベルを満たす手法が一般的であった。
【先行技術文献】
【特許文献】
【０００４】
【特許文献１】特表２００８−５０４４５３号公報
【発明の概要】
【発明が解決しようとする課題】
【０００５】
本発明は、かかる従来技術の課題を解決するものであって、具体的な目的は、生産中のアセテートトウが工程の様々な変動要因により捲縮レベルが変化し、品質が悪化する解決策として、アセテートトウの捲縮レベルの変化を捲縮付与装置のクリンプ圧力条件を変更することしなくとも、高品質のアセテートトウを安定して製造する方法とその製造装置を提供することにある。
【課題を解決するための手段】
【０００６】
上記目的は、第１の発明に係る基本構成となる、捲縮を付与したのち乾燥するアセテートトウの製造方法において、捲縮付与前のフィラメントトウに水分を付与すること、乾燥後のフィラメントトウに近赤外線を照射して、その吸光度からフィラメントトウの近赤外線減衰率を測定すること、前記減衰率からフィラメントトウの密度量を演算すること、演算されたフィラメントトウの密度量と引っ張り破断強度試験による構成フィラメントの強力値との相関に基づいて予め作成された相関回帰式により強力値を演算すること、及び演算された強力値と予め設定されている目標の強力値との差に応じて、前記水分の付与量を制御すること、を備えてなり、当該制御を行うことにより強力値を一定に維持して捲縮レベルを一定に維持することにより、効果的に達成することができる。
【０００７】
更に上記目的は、第１の発明に係る製造方法をオンラインにて連続して実施するための装置であって、連続して走行するアセテートトウの下流側に配された捲縮付与装置と、当該捲縮付与装置のアセテートトウの下流側に配された乾燥機と、制御部とを備え、前記捲縮付与装置のフィラメント上流側に水分付与手段が配され、乾燥機のフィラメントトウ下流側に近赤外線減衰率演算部を有するアセテートトウの密度量測定手段が配されてなり、前記制御部は、近赤外線減衰率演算部により演算された減衰率からアセテートトウの密度量を演算する密度量演算手段と、当該密度量演算手段による演算結果に基づき前記繊維の強力値を演算する強力値演算手段と、強力値に応じて水分付与量が変更される手段と、を備えてなる、アセテートトウの製造装置に係る第２の発明によっても、効果的に達成できる。
【０００８】
上記第１の発明にあって、好ましい態様によれば、アセテートトウの強力値が規格の範囲から外れたとき、さらにクリンプ装置の空気供給圧を制御することを含んでいるとよい。また、アセテートトウへの水分の付与と当該アセテートトウの上記近赤外線減衰率は連続的に行い、水分付与量の変更はアセテートトウへの水分付与から３〜５分後にするとよい。
【０００９】
また、上記第２の発明における好ましい態様は、前記アセテートトウの密度量測定手段が、近赤外線分光光度計を含む近赤外線照射手段であることが望ましい。前記近赤外線分光光度計は、近赤外線光源、光源照射部、特定波長を透過するフィルターを有する分光部、測光部、信号処理部、及び近赤外線減衰率演算部を含むデータ処理部を有している。また好ましくは、前記強力値演算手段による演算結果を表示する表示手段をさらに備え、前記特定波長が、１７７０ｎｍの参照波長、２２２０ｎｍの測定波長、及び２３００ｎｍで正規化された波長であり、前記強力値演算手段は、アセテートトウの密度量と繊維の強力値との相関から予め作成した相関回帰式に基づき、前記密度量演算手段により演算された密度量から前記強力値を演算し、その演算結果を上記表示手段に出力する出力部を有していることである。また好ましくは、前記制御部が、前記強力値の前記演算結果に基づき、前記捲縮付与装置に配されたクリンプ装置の空気供給圧を制御する空気圧制御手段を有しているとよい。
【発明の効果】
【００１０】
アセテートトウの捲縮レベルが捲縮付与工程でのアセテートトウの含有水分量と比例関係にあり、さらにはアセテートフィラメントの破断強力と捲縮レベルとが同じく比例関係にあることを種々の実験により確認した。本発明のアセテートトウの製造方法及び装置は、前述の特性を利用し、上述の構成を採用している。
【００１１】
すなわち、捲縮付与工程における捲縮レベルの調整のため、従来一般に行われているフィラメント強力の人手による調整操作に代えて、アセテートトウの連続製造時における様々な外的要因により変化する捲縮レベルの変動に合わせて、水分付与手段からの水分の付与量を自動的に制御することにより、アセテートトウの含有水分量を自動的に調整し、常にフィラメントの破断強力、すなわち捲縮レベルを特に意識することなく、安定して一定の捲縮レベルを維持し、結果として規格を満たすに十分な高品質のタバコのフィルター製品が得られるようになる。
【００１２】
また、アセテートトウへの水分の付与と当該アセテートトウの上記近赤外線減衰率は連続的に行い、水分付与量の変更はアセテートトウへの水分付与から３〜５分後にするとよい。これは、ライン上を走行するアセテートトウの速度（５００ｍ／分程度）に見合って、定めたのであり、必ずしも３〜５分にこだわるものではないが、この速度が紡糸速度として一般的であるがためである。密度量測定手段による測定結果をフィードバックして水分付与装置の水分付与量を制御するため、水分が付与されたときの時点における現実の水
分量に基づく繊維の強力値が演算されることとなり、密度量測定手段による測定の信頼性が高まる。
【図面の簡単な説明】
【００１３】
【図１】本発明に係るアセテートトウの代表的な製造工程例を模式的に示す工程説明図である。
【図２】近赤外線分光光度計の構成の一部を示すブロック図である。
【図３】捲縮付与装置のニップ圧の変更によるアセテートトウの破断強力値の変動を示すグラフである。
【図４】付与水分量を変更させたときのアセテートトウの破断強力値の変動を示すグラフである。
【図５】本発明方法による連続製造時のアセテートトウの破断強力値のばらつきを示すグラフである。
【図６】従来法による連続製造時のアセテートトウの破断強力値のばらつきを示すグラフである。
【発明を実施するための形態】
【００１４】
以下、本発明の代表的な実施形態を図面を参照しながら具体的に説明する。
図１は、本発明のアセテートトウの製造工程を模式的に示す工程説明図である。同図にも示すとおり、一般に、アセテートトウは、アセトンにセルロースジアセテートを溶解させた所定量の紡糸原液を紡糸口金１に送り込み、紡糸口金１に形成された多数の吐出孔から繊維束からなる原アセテートトウを吐出して、熱風によりトウに含まれるアセトンを揮発させて固化したのち、エマルジョンオイル付与装置３にてオイルを付与し、フィードローラー４を介して捲縮付与装置７に移送して、乾燥機８を通して乾燥することにより製造される。
【００１５】
本発明に係るアセテートトウの製法にあっても、前述の一般的な工程を経るものであるが、この一般的工程と異なるところは、図１に示すように、フィードローラー４と捲縮付与装置７との間に、本発明にあって最も特徴とする捲縮レベルを適正な範囲内に維持するために水分付与量が自動的に調整可能な水分付与装置６が配されているとともに、乾燥機８のトウ下流側のトウ走行路に乾燥後のアセテートトウバンド５の捲縮レベルと相関のあるトウの密度量測定装置９が配されている点にある。この密度量測定装置９は近赤外線分光光度計を含む近赤外線照射手段を備えている。前記近赤外線分光光度計は、図示せぬ近赤外線光源、光源照射部、特定波長を透過するフィルターを有する分光部、測光部、信号処理部、及び近赤外線減衰率演算部を含むデータ処理部を有している。
【００１６】
すなわち、本発明に係るフィラメントトウの製造は、捲縮を付与する前のアセテートトウ糸条２に水分を付与する。このときの水分付与は、連続して付与し、所定時間ごとに、例えば３〜５分間おきに付与量を変更する。また、本発明にあっては、乾燥後のアセテートトウバンド５に密度量測定装置９の近赤外線分光光度計から近赤外線を照射して、その測光部による吸光度を測定し、近赤外線減衰率演算部によってフィラメントトウの近赤外線減衰率を演算し、この減衰率からフィラメントトウの密度量を演算する。演算されたフィラメントトウの密度量と引っ張り破断強度試験による構成フィラメントの強力値との相関に基づいて予め作成された相関回帰式により強力値を演算する。このフィラメントトウ密度量の演算手法は、例えば特開２００９−２７５３１４号公報（以下、特許文献２という。）に具体的に開示されている。したがって、ここではその演算手法について詳しい説明は省略して簡単な説明に止める。なお、フィラメントトウ密度量の演算手法は、前記特許文献２にて紹介された手法に限らないことはいうまでもない。
【００１７】
図２は、密度量測定装置９としての近赤外線分光光度計の内部構成の一部を示すブロッ
ク線図である。近赤外線分光光度計は、近赤外線光源部９１、同光源部９１からの光路上に配され、所望の波長域の近赤外線を選択的に透過させる分光部９２、同分光部９２を通って透過する近赤外線を被測定対象に照射する照射部９３、照射光の反射光の光量を測定する測光部９４、測光部９４で検出された光信号を電気信号へと変換して出力する信号処理部９５、及び信号処理部９５から出力される電気信号を必要な演算を行い各種のデータ処理を行うデータ処理部９６を備えている。
【００１８】
アセテートトウ自身が広い範囲で放射する反射光強度Ｉとアセテートトウの表面などで反射する反射光強度Ｉｒとの比を反射率Ｒとする。近赤外光はアセテートトウの所要深さまで侵入し、その過程で透過、屈折、反射、散乱を繰り返して拡散する。その拡散光の一部は再びトウ表面から放射され、測光部９４にて捕捉される。反射率Ｒの逆数の対数が拡散反射吸光度Ａとなり、これが本発明における減衰率に相当する。前記拡散反射吸光度Ａが、Ａ＝ｌｏｇ（１／Ｒ）＝ｌｏｇ(Ｉｒ／Ｉ)である。ここで、Ｒ＝Ｉ／Ｉｒ（Ｉはアセテートトウから拡散反射する反射光強度、Ｉｒはアセテートトウからの反射光強度）である。
【００１９】
この減衰率とアセテートトウの密度との間には所定の相関のあることが知られている。更に、アセテートトウの密度と捲縮付与レベルとの間にも相関のあることが知られている。なお、本実施形態にあっても、図２に示すように、上記近赤外線分光光度計には、本発明の制御部としてマイクロコンピュータ９０が内蔵されており、上記信号処理部９５、データ処理部９６及び出力部９７が同コンピュータ９０に設けられている。アセテートトウバンド５の前記吸光度減衰率及び密度量は、前記コンピュータ９０の図示せぬ減衰率演算部及び密度量演算部にてそれぞれ演算され、捲縮付与レベルを評価することができる。ただし、前記制御装置は近赤外線分光光度計に内蔵させずに独立して設置することも可能である。
【００２０】
ところで、捲縮レベルは一般の指標が破断強度である強力値で評価されることから、例えば前記コンピュータ９０の記憶部に密度と強力値との相関回帰式（Ｙ＝ａＸ＋ｂ、Ｙ＝ａＸ２＋ｂＸ＋ｃ等）を予め設定して記憶させておき、この相関回帰式を使ってコンピュータ９０の強力値演算部にて強力値を求め、捲縮付与レベルを評価する。ここで、Ｙは強力値、Ｘは補正吸光度比を示す。なお、繊維の強力値を演算する際は近赤外線分光光度計の測光部９４をモニタリングする前記コンピュータ９０の上記記憶部に前記相関回帰式を予め記憶させておき、その相関回帰式に基づき演算する。この相関回帰式に基づき演算された値を強力値として図示せぬ表示部に出力し、例えばぺーパ上に記録し、或いはディスプレイ上に表示する。
【００２１】
密度量測定装置９としては、走行中のアセテートトウバンド５に非接触で測定が可能な装置であることが好ましく、測定精度の点から近赤外線分光光度計を採用することが好ましい。近赤外線分光光度計による測定には、一般的に透過法、拡散反射法又は透過反射法の３種類の測定法の何れかが採用されている。図１に示す実施形態は拡散反射法を採用しているが、他の測定法を採用することもできる。
【００２２】
本発明では、図１に示すように、捲縮付与装置７を経てクリンプ処理されたアセテートトウバンド５を、乾燥機８を通して乾燥させたのち、密度量測定装置９である近赤外線照射手段に向けて連続的に走行させて減衰率を演算する。この減衰率とアセテートトウの密度との間には所定の相関のあり、さらにアセテートトウの密度と捲縮レベルとの間にも相関がある。記憶部に予め記憶させてある、密度量と破断強力値との相関回帰式（Ｙ＝ａＸ＋ｂなど）を使って破断強力値を求め、捲縮レベルを評価する。また、こうして得られた破断強力値を単に表示するだけでもよいが、破断強力値のバラツキを計算させることで、破断強力値の安定性を評価することもできる。
【００２３】
一般にアセテートトウの捲縮付与方法はアセテートトウを紡糸後ニップロールで把持しスタッフィングボックスに押し込むことで座屈させる。この際、ニップロールの把持圧力（ニップ圧）、スタッフィングボックスの出口ドアの押え圧力（フラップ圧）が強いほど座屈が進み捲縮レベルが増大する（図３参照）。このニップ圧、フラップ圧は空気圧力で制御する機構が一般的である。
【００２４】
通常の品質管理では抜き取り試験の結果から捲縮レベルの過不足を修正する際、ニップ・フラップ圧力を変更する操作で対応するが、この圧力の変更は図３に示したように微量でも強力値（捲縮レベルと相関あり）を大きく変動させることから慎重な操作が必要となり、かつアセテートトウバンド５の水分変動等様々な要因からアクションの度に異なる結果を生じさせることも少なくない。作業者は長年の経験を基にアクションを行っているが、ニップ・フラップ圧力を変更せずともアセテートトウバンド５の含有水分量で調整することが可能であれば品質の極端な変動は抑えられる。
【００２５】
図４に示すように、アセテートトウバンド５は捲縮付与装置７で捲縮を付与する際、ニップ圧・フラップ圧が一定でもアセテートトウバンド５が持つ含有水分量により強力値が変化するが、その変化は比較的緩やかである。すなわち、ニップ・フラップ圧力で調整するよりは、アセテートトウバンド５の含有水分量で調整する方がアセテートトウバンド５の強力値をコントロールしやすい。
【００２６】
本発明では、密度量測定装置９で測定して得られた測定値に基づき、捲縮レベルの過不足をアセテートトウバンド５の含有水分量で調整する。
【００２７】
従来通り捲縮レベルを調整する捲縮付与装置７の空気圧を使用するクリンパーを用い、そのクリンパーの前にアセテートトウバンド５に水分付与装置６を設置する。水分付与装置６は脈動のない定量ポンプを使用し送液チューブを水が放出できるスリット孔を付けたセラミックガイドに繋ぎ、このガイドをクリンパー前に設置することが好ましいが、アセテートトウバンド５の含有水分量をクリンパー前に高精度で制御することが重要であり、これを満たせれば特に装置の構成に制約はない。
【００２８】
更に付与した捲縮レベルを密度量測定装置９で測定し、捲縮レベルが少なければ水分付与装置の出力を上げ、逆なら下げる機構を設け、望ましくはＰＩ制御で自動コントロールさせる。本発明では、得られた破断強力値が、予め目標値の破断強力値を入力しておいたサンプルＰＩ調節ブロックに入力され、破断強力値に応じて水分付与量が変更されるようにした。
【００２９】
水分付与装置６では、アセテートウバンド５に水を付与すると同時に油剤も付与できるように、例えば、アセテートトウバンド５に油剤成分を水中に分散させたエマルジョン油剤を与えることができる。
【００３０】
本発明のフィラメントは、典型的には１〜１０デシテックス／フィラメント（ｄｐｆ）の範囲である。本発明のフィラメントは、限定するものではないが、円形、Ｙ型、Ｘ型などあらゆる断面形状を有することが可能である。本発明のアセテートトウバンド５は１０，０００〜１０００，０００の総デシテックスの範囲である。
【００３１】
本発明は、主としてタバコトウと関連しているが、本発明はあらゆる紡糸可能なポリマーの製造において使用することも可能である。そのような紡糸可能なポリマーとしては、ポリオレフィン、ポリアミド、ポリエステル、セルロースエステルおよびエーテルならびにそれらの誘導体、ポリ乳酸（ＰＬＡ）などが挙げられるが、これらに限定されるもので
はない。したがって、これらの合成樹脂材料も本発明に包含されるべきである。
【００３２】
次に、本発明の実施例につき、より詳しく具体的に説明する。
以下の説明において、本発明での評価は、以下の通りに行った。
【００３３】
（破断強力値）
トウ自動強伸度計を用いて、一定荷重を付与した後、引っ張り試験を行い、最高荷重の破断強力値を測定し、その三回の平均を破断強力値とした。
【００３４】
（フィルタープラグのＰＤ−ＣＶ）
通気抵抗（ＰＤ）はフィルタープラグのろ過性能に関する代表的な測定値であり、大気圧下（２２℃、６０％Ｒ．Ｈ．）でプラグの出荷で流量１７．５ｃｃ／ｓｅｃ（標準状態）の空気を流した時に、プラグの空気入口と出口とで生ずる圧力差である。その通気抵抗の１２０本から変動係数（ＰＤ−ＣＶ）を求めた。
【実施例】
【００３５】
（実施例１）
図１に示すアセテート繊維束の製造装置を用い、以下のようにしてアセテート繊維束を製造した。
まず、平均酢化度５５．５％のセルロースジアセテートをアセトンに溶解し、セルロースジアセテートの濃度２９．３％質量％の原液を調整した。この原液を用い、吐出孔を３８０個有する紡糸口金を用いて乾式紡糸してアセテートトウ糸条２とした。引き続き、エマルジョンオイル付与装置３を用いて、アセテートトウ糸条２に対して１質量％付与した。次いで、フィードローラー４を用いて４７０ｍ／分で引き取り、アセテートトウ糸条２を７本集束して、１フィラメントあたりの繊度：７デシテックス、トウ繊度：１９６００デシテックスのアセテートトウバンド５とした。次いで、水分付与装置６を用いて、水を、アセテートトウバンド５に付与速度２７ｍＬ／分で付与した。引き続き、捲縮付与装置７を用いて破断強力値のバラツキが最も小さいクリンプ圧力条件でアセテートトウバンド５に捲縮を付与した。次いで、乾燥機８を用いて、乾燥させたアセテートトウバンド５を得た。
【００３６】
このようにして得られたアセテートトウバンド５に密度量測定装置９である近赤外線分光光度計を用いて波長２２２０ｎｍの近赤外線を連続的に照射し、予め求めた吸光度と破断強力値の回帰式を入力したデータ処理部に、近赤外線の吸光度のデータを入力し、アセテートトウバンド５の破断強力値が求められるようにした。さらに、得られた破断強力値が、予め目標値の破断強力値（７０Ｎ）を入力しておいたサンプルＰＩ調節ブロックに入力され、破断強力値に応じて水分付与量が変更されるようにした。
【００３７】
以上のような破断強力値の制御方法で２０日間アセテートトウバンド５を製造した。得られたアセテートトウバンド５の判断強力値のバラツキを図５に示した。またこのアセテートトウバンド５の破断強力値の標準偏差は５．１であった。
【００３８】
次に得られたアセテートトウバンド５を用いてＫＤＦ−ＩＩ／ＡＦ−２プラグ製造機で、円周１６．７ｍｍ、長さ１２０ｍｍのフィルタープラグを巻き上げた。得られたフィルタープラグのＰＤ−ＣＶは２．７３であった。
【００３９】
（比較例１）
実施例１において、水分付与による破断強力値の制御を行わなかったこと以外は、実施例１と同様にして２０日間アセテートトウバンド５を製造した。得られたアセテートトウバンド５の破断強力値のバラツキを図６に示した。このアセテートトウバンド５の破断強
力値の標準差は７．１であった。また巻き上げられたフィルタープラグのＰＤ−ＣＶは３．１７であった。
【００４０】
以上の説明から明らかなように、本発明によれば、生産中のアセテートトウの捲縮レベルを意識することなく自動的に任意に設定した値に制御し捲縮レベルを規定の範囲に保ち、安定した品質の製品が得られる。
【符号の説明】
【００４１】
１              紡糸口金
２              アセテートトウ糸条
３              エマルジョンオイル付与装置
４              フィードローラー
５              アセテートトウバンド
６              水分付与装置
７              捲縮付与装置
８              乾燥機
９              密度量測定装置
９０            （マイクロ）コンピュータ
９１            近赤外線光源部
９２            分光部
９３            照射部
９４            測光部
９５            信号処理部
９６            データ処理部
９７            出力部
【図１】
0005888903.tif 000002
【図２】
0005888903.tif 000003
【図３】
0005888903.tif 000004
【図４】
0005888903.tif 000005
【図５】
0005888903.tif 000006
【図６】
0005888903.tif 000007